ケイ酸カルシウム水和物と、ヒドロゲルを形成可能な少なくとも1種の水膨潤性ポリマーとを含有する固体組成物。ヒドロゲルを形成可能な水膨潤性ポリマーの、ケイ酸カルシウム水和物に対する質量比が、1:10~3:1である、請求項1に記載の組成物。ヒドロゲルを形成可能な水膨潤性ポリマーが、以下の群:αアニオン性の架橋された高分子電解質βカチオン性の架橋された高分子電解質γ両性の架橋された高分子電解質、及び/又はδ非イオン性の架橋されたポリマー、好ましくはラジカル重合により得られる非イオン性の架橋されたポリマーから選択されている、請求項1又は2に記載の組成物。アニオン性の架橋された高分子電解質α中に、一般式Iのスルホン酸基含有構造単位が、好ましくは5~99.99molの量、特に好ましくは20~80molの量で含まれており、前記式中、R1は、同一か又は異なり、水素及び/又はメチル基を表し、R2、R3、R4はそれぞれ、同一か又は異なり、それぞれ相互に独立して、水素、炭素数1~6の分枝状又は非分枝状の脂肪族炭化水素基、及び/又は炭素数6~14の芳香族炭化水素基を表し、Mは、同一か又は異なり、水素、1価又は2価の金属カチオン及び/又はアンモニウムイオンを表し、aは、同一か又は異なり、1/2かつ/又は1を表すことを特徴とする、請求項3に記載の組成物。カチオン性の架橋された高分子電解質β中に、一般式IIの第四級窒素原子を有するカチオン性構造単位が、好ましくは5~99.99molの量、特に好ましくは20~80molの量で含まれており、前記式中、R1は、同一か又は異なり、水素及び/又はメチル基を表し、R7、R8、R9、R10はそれぞれ、同一か又は異なり、それぞれ相互に独立して、水素、炭素数1~20の分枝状又は非分枝状の脂肪族炭化水素基、炭素数5~8の脂環式炭化水素基、及び/又は炭素数6~14のアリール基を表し、mは、同一か又は異なり、1~6の整数を表し、Xは、同一か又は異なり、酸素及び/又はN-R10を表し、Yaは、同一か又は異なり、ハロゲン化物イオン、C1~C4アルキル硫酸イオン、C1~C4アルキルスルホン酸イオン、及び/又は硫酸イオンを表し、aは、同一か又は異なり、1/2及び/又は1を表すことを特徴とする、請求項3に記載の組成物。γ両性の架橋された高分子電解質中に、一般式Iのスルホン酸基含有構造単位と、一般式IIの第四級窒素原子を有するカチオン性構造単位とが含まれていることを特徴とする、請求項3に記載の組成物。一般式IIIのメタアクリルアミド基含有構造単位が、好ましくは30~94molの量で、αアニオン性の架橋された高分子電解質中、βカチオン性の架橋された高分子電解質中、及び/又はγ両性の架橋された高分子電解質中に含まれており、前記式中、R1は、前述と同じ意味を表し、R5及びR6はそれぞれ同じか又は異なり、それぞれ相互に独立して、水素、炭素数1~20の分枝状又は非分枝状の脂肪族炭化水素基、炭素数5~8の脂環式炭化水素基、及び/又は炭素数6~14のアリール基を表すことを特徴とする、請求項4から6までのいずれか1項に記載の組成物。δヒドロゲルを形成可能な非イオン性の架橋されたポリマーが、一般式IIIのメタアクリルアミド基含有構造単位を有することを特徴とする、請求項3に記載の組成物。ヒドロゲルを形成可能な前記水膨潤性ポリマーが、ラジカル重合可能なエチレン性不飽和ビニル基のみを有するモノマーから誘導される構造単位と、多価エチレン性不飽和ビニル基を有するモノマーから誘導される架橋性構造単位とを有することを特徴とする、請求項1から8までのいずれか1項に記載の組成物。前記水膨潤性ポリマー中に、全モノマーの総モル数に対して、カルボン酸モノマー、好ましくはモノカルボン酸モノマーが40mol未満しか含まれていないことを特徴とする、請求項9に記載の組成物。前記架橋性構造単位が、pH値9~14で水性環境において加水分解するモノマーから誘導されることを特徴とする、請求項9又は10に記載の組成物。請求項1から11までのいずれか1項に記載の組成物、好ましくは請求項1から11までのいずれか1項に記載の粉末状組成物の製造方法であって、以下の方法工程:aケイ酸カルシウム水和物の水性懸濁液、好ましくはセメント含有結合剤系のための結合促進剤及び硬化促進剤として適したケイ酸カルシウム水和物の水性懸濁液を、ヒドロゲルを形成可能な少なくとも1種の水膨潤性ポリマーと接触させる工程、b工程aからの生成物を、140°C未満の温度、好ましくは100°C未満の温度、特に好ましくは80°C未満の温度、最も好ましくは15~80°Cの温度で乾燥させる工程、を行う、前記製造方法。微粒子状のケイ酸カルシウム水和物の水性懸濁液が、水溶性カルシウム化合物と、水溶性ケイ酸塩化合物との反応によって得られたものであり、ここで前記水溶性カルシウム化合物と、前記水溶性ケイ酸塩化合物との反応を、水溶液の存在下で行い、当該水溶液が、好ましくは水溶性の、水硬性結合剤用の流動化剤として適したコームポリマーを含有することを特徴とする、請求項12に記載の方法。方法工程bから乾燥された生成物を粉砕して粉末にする工程を含む方法工程cが続くことを特徴とする、請求項12又は13に記載の方法。請求項1から11までのいずれか1項に記載の組成物の、セメント、スラグ砂、フライアッシュ、ケイ酸塩粉塵、メタカオリン、天然ポゾラン、焼成オイルシェール、及び/又はカルシウム-アルミン酸塩-セメントを含有する建材混合物中、又はセメントと硫酸カルシウムベースの結合剤を含有する建材混合物中、好ましくは水硬性結合剤として主にセメントを含有する建材混合物中における使用。請求項1から11までのいずれか1項に記載の組成物の、セメント製造時における粉砕助剤としての使用。請求項1から11までのいずれか1項に記載の組成物、及びポルトランドセメント、スラグ砂、フライアッシュ、ケイ酸塩粉塵、メタカオリン、天然ポゾラン、焼成オイルシェール、及び/又はカルシウム-アルミン酸塩-セメントを含有する建材混合物、又は請求項1から11までのいずれか1項に記載の組成物、セメント、及び硫酸カルシウムベースの結合剤を含有する建材混合物、好ましくは水硬性結合剤として主にセメントを含有する建材混合物。